(57)【特許請求の範囲】
【請求項１】
ＢａＴｉＯ３粒子と、Ｂａ０．９５Ｃａ０．０５ＴｉＯ３粒子とが、面積比で、ＢａＴｉＯ３粒子／Ｂａ０．９５Ｃａ０．０５ＴｉＯ３粒子＝０．４〜０．５２の関係を有する割合で共存し、かつ前記ＢａＴｉＯ３粒子の平均粒径をＤＬ、前記Ｂａ０．９５Ｃａ０．０５ＴｉＯ３粒子の平均粒径をＤＨとしたときに、ＤＬ≦ＤＨの関係を満足するとともに、前記ＢａＴｉＯ３粒子および前記Ｂａ０．９５Ｃａ０．０５ＴｉＯ３粒子は、希土類元素，ＭｎおよびＭｇを含有し、前記希土類元素が、粒界表面である粒界層を最高濃度として、結晶粒子表面から結晶粒子内部にかけて０．０９〜０．１３原子％／ｎｍの濃度勾配を有する誘電体磁器からなる誘電体層と、内部電極層とが交互に積層されたコンデンサ本体を具備してなることを特徴とする積層セラミックコンデンサ。
【請求項２】
前記ＢａＴｉＯ３粒子および前記Ｂａ０．９５Ｃａ０．０５ＴｉＯ３粒子の平均粒径がいずれも０．５μｍ以下であることを特徴とする請求項１に記載の積層セラミックコンデンサ。
【請求項３】
請求項１または２に記載の積層セラミックコンデンサの製法であって、（ａ）ＢａＴｉＯ３粉末およびＢａ０．９５Ｃａ０．０５ＴｉＯ３粉末を準備する工程と、
（ｂ）前記ＢａＴｉＯ３粉末に、ＭｇＯを添加し、６００〜８５０℃の温度で仮焼して、ＢａＴｉＯ３仮焼粉末を調製する工程と、
（ｃ）該ＢａＴｉＯ３仮焼粉末と、前記Ｂａ０．９５Ｃａ０．０５ＴｉＯ３粉末と、希土類元素化合物と、ＭｎＣＯ３と、ＭｇＯと、有機ビヒクルとを混合してスラリを調製し、成形して誘電体グリーンシートを形成する工程と、
（ｄ）該誘電体グリーンシートの主面上に、内部電極パターンを形成する工程と、
（ｅ）内部電極パターンが形成された誘電体グリーンシートを複数積層してコンデンサ本体成形体を形成し、焼成する工程と、を具備することを特徴とする積層セラミックコンデンサの製法。
【発明の詳細な説明】
【技術分野】
【０００１】
本発明は、積層セラミックコンデンサおよびその製法に関し、特に、パソコン、携帯電話など、高機能の電子機器に使用され、それぞれ極めて薄い誘電体層と内部電極層とが交互に積層され、容量温度特性および高温負荷寿命などの信頼性に優れた小型高容量の積層セラミックコンデンサおよびその製法に関する。
【背景技術】
【０００２】
近年、電子機器の小型化、高機能化に伴い、これに用いる積層セラミックコンデンサは小型高容量化が求められており、このため誘電体層および内部電極層の積層数の増加と誘電体層自体の薄層化が進められ、また、積層セラミックコンデンサとしての特性としても容量温度特性や高温負荷寿命などの信頼性の向上が図られている。
【０００３】
そして、このような積層セラミックコンデンサとして、例えば、下記の特許文献１〜３に開示されるようなものが知られている。
【０００４】
まず、特許文献１に開示された積層セラミックコンデンサでは、誘電体磁器の調製において、予め、ＢａＴｉＯ３とＭｇＯとを仮焼し、次いで、この仮焼粉末に対して希土類元素やアクセプタ型元素の各種酸化物を添加する方法を用いている。このような２段階の混合方法を採用することにより、焼成後においても、先に固溶させたＭｇＯのために、後に添加した希土類元素やアクセプタ型元素の各種酸化物のＢａＴｉＯ３結晶粒子内への拡散が抑制され、結果的に上記した所望の特性が得られると記載されている。
【０００５】
特許文献２では、平均粒径が０．１〜０．３μｍで、かつ容量温度特性の異なる２種類以上の結晶粒子により誘電体磁器を構成することにより、容量温度特性が平坦かつＤＣバイアス特性に優れた積層セラミックコンデンサが得られることが記載されている。
【０００６】
この公報によれば、ＢａＴｉＯ３を主成分とする誘電体粒子において、粒子サイズが１μｍ以下になると平坦な容量温度特性や優れたＤＣバイアス特性を実現する、通称、コアシェル構造と呼ばれる結晶粒子の形成が困難となるために、このように粒子サイズが１μｍ以下の誘電体粒子については、さらなる微粒化を行い、誘電的活性を抑えることで、誘電体磁器全体についての平坦な容量温度特性や優れたＤＣバイアス特性を得ている。
【０００７】
特許文献３では、誘電体磁器を構成するＢａＴｉＯ３のＢａの一部をＣａで置換したＢａ１−ｘＣａｘＴｉＯ３とすることにより、これも平坦な容量温度特性や優れたＤＣバイアス特性が得られると記載されている。
【特許文献１】特開２００１−２３０１４９号公報
【特許文献２】特開平９−２４１０７５号公報
【特許文献３】特開２０００−５８３７８号公報
【発明の開示】
【発明が解決しようとする課題】
【０００８】
しかしながら、上記特許文献１に開示された積層セラミックコンデンサは、ＢａＴｉＯ３とＭｇＯを予め混合し仮焼するという予備的な工程を採用していることから、誘電体磁器の比誘電率を高くでき、かつ容量温度特性についてもＢ特性（温度範囲：−２５℃〜８５℃、容量変化率±１０％以内）を満足することができるものの、いまだ、容量温度特性について温度範囲の広いＸ７Ｒ（温度範囲：−５５℃〜１２５℃、容量変化率±１５％以内）を満足できるものではなかった。
【０００９】
次に、特許文献２に記載された誘電体磁器では、誘電体粒子の微粒化のために、比誘電率がせいぜい２１００程度までしか上がらないものであった。
【００１０】
特許文献３に記載された誘電体磁器についても、Ｂａ１−ｘＣａｘＴｉＯ３では、Ｃａ置換による比誘電率の低下が大きく、比誘電率を２０００より高くすることは困難であった。
【００１１】
従って、本発明は、誘電体層を薄層化しても、容量温度特性および高温負荷寿命等の信頼性に優れた小型高容量の積層セラミックコンデンサおよびその製法を提供することを目的とする。
【課題を解決するための手段】
【００１２】
本発明の積層セラミックコンデンサは、ＢａＴｉＯ３粒子（ＢＭＴＬ）と、Ｂａ０．９５Ｃａ０．０５ＴｉＯ３粒子（ＢＭＴＨ）とが、面積比で、ＢＭＴＬ／ＢＭＴＨ＝０．４〜０．５２の関係を有する組織的な割合で共存し、かつ前記ＢａＴｉＯ３粒子の平均粒径をＤＬ、前記Ｂａ０．９５Ｃａ０．０５ＴｉＯ３粒子の平均粒径をＤＨとしたときに、ＤＬ≦ＤＨの関係を満足するとともに、前記ＢａＴｉＯ３粒子および前記Ｂａ０．９５Ｃａ０．０５ＴｉＯ３粒子は、希土類元素，ＭｎおよびＭｇを含有し、前記希土類元素が、粒界表面である粒界層を最高濃度として、結晶粒子表面から結晶粒子内部にかけて０．０９〜０．１３原子％／ｎｍの濃度勾配を有する誘電体磁器からなる誘電体層と、内部電極層とが交互に積層されたコンデンサ本体を具備してなることを特徴とする。
【００１３】
本発明によれば、ＢａＴｉＯ３粒子とＢａ０．９５Ｃａ０．０５ＴｉＯ３粒子とが共存することにより、ＢａＴｉＯ３粒子により高い比誘電率を発現できるとともに、Ｂａ０．９５Ｃａ０．０５ＴｉＯ３粒子により比誘電率の温度特性を平坦化でき、さらに、これらのＢａＴｉＯ３粒子とＢａ０．９５Ｃａ０．０５ＴｉＯ３粒子とが、前記ＢａＴｉＯ３粒子の平均粒径をＤＬ、Ｂａ０．９５Ｃａ０．０５ＴｉＯ３粒子の平均粒径をＤＨとしたときに、上記ＤＬ≦ＤＨの粒径の関係を有する状態で複合化することにより、高い比誘電率でかつ比誘電率の温度特性をより平坦化できる。
【００１４】
また、本発明の積層セラミックコンデンサでは、誘電体層の薄層化および高絶縁化に対して、前記ＢＭＴＬおよび前記ＢＭＴＨの平均粒径がいずれも０．５μｍ以下であることが望ましい。
【００１５】
本発明の積層セラミックコンデンサの製法は、（ａ）ＢａＴｉＯ３粉末およびＢａ０．９５Ｃａ０．０５ＴｉＯ３粉末を準備する工程と、（ｂ）前記ＢａＴｉＯ３粉末に、ＭｇＯを添加し、６００〜８５０℃の温度で仮焼して、ＢａＴｉＯ３仮焼粉末を調製する工程と、（ｃ）該ＢａＴｉＯ３仮焼粉末と、前記Ｂａ０．９５Ｃａ０．０５ＴｉＯ３粉末と、希土類元素化合物と、ＭｎＣＯ３と、ＭｇＯと、有機ビヒクルとを所定の割合で混合してスラリを調製し、成形して誘電体グリーンシートを形成する工程と、（ｄ）該誘電体グリーンシートの主面上に、内部電極パターンを形成する工程と、（ｅ）内部電極パターンが形成された誘電体グリーンシートを複数積層してコンデンサ本体成形体を形成し、焼成する工程と、を具備することを特徴とする。
【００１６】
本発明の積層セラミックコンデンサの製法では、誘電体磁器を形成するための原料粉末として、異なる焼結性および粒成長速度を有するＢａＴｉＯ３粉末及びＢａ０．９５Ｃａ０．０５ＴｉＯ３粉末を用いる場合、焼成時に、これらの原料粉末同士の反応を抑制するために、Ｃａを含まない側のＢａＴｉＯ３粉末に、ＭｇＯを、６００〜８５０℃の温度で一部固溶させて、ＢａＴｉＯ３粉末の表面層付近にＭｇＯを固溶させておくことにより、Ｃａを含むＢａ０．９５Ｃａ０．０５ＴｉＯ３粉末側から、Ｃａを含まないＢａＴｉＯ３側へのＣａの拡散を抑制でき、誘電体層内におけるＣａ成分濃度の異なる誘電体粒子の共存状態を維持できる。
【００１７】
また、ＢａＴｉＯ３粉末にＣａを６００〜８５０℃の温度で一部固溶させておくことにより、後に添加する希土類元素化合物やその他の添加物のＢａＴｉＯ３粉末に対する固溶をも抑制できる。
【００１８】
さらに、ＢａＴｉＯ３粉末に、ＭｇＯを６００〜８５０℃の温度で一部固溶させておくことにより、誘電体層内において、ＢａＴｉＯ３粒子の平均粒径ＤＬとＢａ０．９５Ｃａ０．０５ＴｉＯ３粒子の平均粒径ＤＨの関係であるＤＬ≦ＤＨの関係を容易に満足できる。
【００１９】
この場合、（ｂ）工程において添加するＭｇＯの割合を、モル比で、（ｂ）工程および（ｃ）工程で添加する全ＭｇＯの３０〜７０％とすることにより、ＭｇＯの添加効果を高めることができる。添加するＭｇＯは、ＢａＴｉＯ３のＢａイオンとのイオン半径に大きな差があることから、ＢａＴｉＯ３へのイオンの固溶量を小さくでき、ＭｇＯをＢａＴｉＯ３の表面層付近に固溶させることができる。
【００２０】
ＢａＴｉＯ３中に予めＭｇのようなＣａよりも小さい元素が固溶しているために、後で拡散してくるＣａなど大きなイオン半径を有するアルカリ土類元素の拡散を抑制できる。つまり、本発明におけるＢａＴｉＯ３粉末に対する、ＭｇＯの添加効果は、ＢａＴｉＯ３粉末に先に添加するＭｇＯのイオン半径の小さい元素を用いるほど、Ｂａ０．９５Ｃａ０．０５ＴｉＯ３粉末側からのＣａの拡散を抑制できる。
【発明を実施するための最良の形態】
【００２１】
（積層セラミックコンデンサ構造）
本発明の積層セラミックコンデンサについて、図１の概略断面図をもとに詳細に説明する。本発明の積層セラミックコンデンサは、コンデンサ本体１の両端部に外部電極３を形成して構成されている。この外部電極３は、例えば、ＣｕもしくはＣｕとＮｉの合金ペーストを焼き付けて形成されている。
【００２２】
コンデンサ本体１は誘電体層５と内部電極層７とを交互に積層してなるものである。この誘電体層５はＣａ濃度の低い、Ｂａ及びＴｉを主成分とする誘電体粒子であるＢａＴｉＯ３粒子１１およびＣａ濃度の高い、Ｂａ及びＴｉを主成分とする誘電体粒子であるＢａ０．９５Ｃａ０．０５ＴｉＯ３粒子１３と粒界相１５とからなり、その厚みは４μｍ以下が望ましく、特に、静電容量を高めるという点で３μｍ以下、一方、絶縁性を高く維持するという点で０．５μｍ以上、特に１μｍ以上が望ましい。さらに本発明では、静電容量のばらつきおよび容量温度特性の安定化のために、誘電体層５の厚みばらつきが１０％以内であることがより望ましい。
【００２３】
内部電極層７は、高積層化しても製造コストを抑制できるという点で、ＮｉやＣｕなどの卑金属が望ましく、特に、本発明の誘電体層との同時焼成を図るという点でＮｉがより望ましい。この内部電極層７の厚みは平均２μｍ以下が好ましい。
【００２４】
特に本発明では、誘電体層５において、ＢａＴｉＯ３粒子と、Ｂａ０．９５Ｃａ０．０５ＴｉＯ３粒子とが、面積比で、ＢａＴｉＯ３粒子／Ｂａ０．９５Ｃａ０．０５ＴｉＯ３粒子＝０．４〜０．５２の関係を有する組織的な割合で共存することが重要である。この場合、Ｂａ０．９５Ｃａ０．０５ＴｉＯ３粒子のＣａは０．４〜１原子%の範囲が好ましい。
【００２５】
ＢａＴｉＯ３粒子のＣａ成分濃度が０．２原子％以上では、その粒子の比誘電率が低下するとともに、Ｃａ成分濃度の高いＢａ０．９５Ｃａ０．０５ＴｉＯ３粒子との差別化が困難となり温度特性の制御も困難となる。
【００２６】
ＢＭＴＬ／ＢＭＴＨ比が０．１より小さい場合には、ＢＭＴＬ量比率が低いために、誘電体層５の比誘電率が低いものとなり、一方、ＢＭＴＬ／ＢＭＴＨ比が９より大きい場合には、ＢＭＴＨによる比誘電率の温度特性の平坦化の効果が小さくなる。そして、上記比誘電率およびその温度特性をさらに向上させるという点で、ＢＭＴＬ／ＢＭＴＨ＝０．２５〜４がより望ましい。
【００２７】
また、本発明にかかる誘電体層を構成するＢａＴｉＯ３粒子およびＢａ０．９５Ｃａ０．０５ＴｉＯ３粒子では、ＢａＴｉＯ３粒子の平均粒径をＤＬ、Ｂａ０．９５Ｃａ０．０５ＴｉＯ３粒子の平均粒径をＤＨとしたときに、ＤＬ≦ＤＨの関係を満足することを特徴とするものであり、この場合、一般に低い比誘電率を示すアルカリ土類元素濃度の高いＢａ０．９５Ｃａ０．０５ＴｉＯ３側の比誘電率を高くかつ温度特性を高めることができる。
【００２８】
また、ＢａＴｉＯ３粒子に固溶しているＣａは、ＢａＴｉＯ３への固溶率が高く、ＢａＴｉＯ３の比誘電率向上およびその温度特性向上という点で良い。
【００２９】
また本発明によれば、ＢＭＴＬおよびＢＭＴＨの平均粒径はいずれも０．５μｍ以下、特に０．４μｍ以下であることが高絶縁性化という点でより望ましく、比誘電率を高めるという点で０．１μｍ以上が望ましい。
【００３０】
さらには、誘電体層５の厚みが４μｍ以下、内部電極層７は卑金属（Ｃｕ、Ｎｉ、Ｃｏなど）のうち、特に、金属の焼結温度が上記誘電体材料の焼結温度と一致するという点でＮｉが好ましい。
【００３１】
また、本発明にかかる誘電体層５では、希土類元素化合物は、粒界表面である粒界相１５を最高濃度として結晶粒子表面から粒子内部にかけて濃度勾配を有するとともに、０．０５原子％／ｎｍ以上であることが好ましい。つまり、希土類元素の濃度勾配がこのような条件であれば、比誘電率および高温負荷寿命の向上とともに容量温度特性としてもＸ７Ｒ規格を満たすものを得ることができる。
【００３２】
ここで本発明における希土類元素としては、Ｌａ、Ｃｅ、Ｐｒ、Ｎｄ、Ｓｍ、Ｇｄ、Ｔｂ、Ｄｙ、Ｈｏ、Ｙ、Ｅｒ、Ｔｍ、Ｙｂ、Ｌｕ、Ｓｃのうち少なくとも１種が好ましい。
【００３３】
さらに、本発明におけるＢａＴｉＯ３粒子は、仮焼により、Ｍｇが表面領域に固溶されたものであるが、ＢａＴｉＯ３粒子の表面領域におけるＭｇの濃度勾配は、希土類元素の拡散固溶の抑制を高めるという点で、粒界部を高濃度側として、粒内へ向けて０．００３原子％／ｎｍ以上、望ましくは０．０１原子％／ｎｍ以上であることが望ましい。
【００３４】
（製法）
本発明の積層セラミックコンデンサの製法は、（ａ）ＢａＴｉＯ３粉末およびＢａ０．９５Ｃａ０．０５ＴｉＯ３粉末を準備する工程と、（ｂ）前記ＢａＴｉＯ３粉末に、ＭｇＯを添加し、６００〜８５０℃の温度で仮焼して、ＢａＴｉＯ３仮焼粉末を調製する工程と、を具備することを特徴とする。ここで用いるＢａ０．９５Ｃａ０．０５ＴｉＯ３粉末は、焼成後におけるＢａ０．９５Ｃａ０．０５ＴｉＯ３粒子となるものである。ＢａＴｉＯ３粉末およびＢａ０．９５Ｃａ０．０５ＴｉＯ３）粉末のうち、ＢａＴｉＯ３粉末にのみ、６００〜８５０℃の温度で仮焼して、ＭｇＯがＢａＴｉＯ３粉末の表面に固溶形成されたＢａＴｉＯ３仮焼粉末を調製することが重要である。
【００３５】
ここで用いる主原料のＢａＴｉＯ３粉末及びＢａ１−ｘＭｘＴｉＯ３（Ｍ：Ｍｇ、Ｃａ、Ｓｒ、Ｘ＝０．０１〜０．２）粉末としては粒度分布が狭く結晶性が高いという理由から水熱合成法により得られた粉末が望ましく、その平均粒径は０．１μｍ以上、０．４μｍ以下が望ましい。また、このように微細な粉末の比表面積としては１．７〜６．６（ｍ２／ｇ）が好ましい。即ち、本発明においては、低温仮焼により、Ｂａを除くアルカリ土類元素の酸化物が表面固溶したＢａＴｉＯ３粉末を形成するという理由から高い反応性を有する粉末としておくことが必要であることから、平均粒径とともに比表面積までも上記の範囲に規定しておくことが望ましい。
【００３６】
本発明の積層セラミックコンデンサの製法における仮焼温度としては、ＢａＴｉＯ３粉末におけるＭｇＯの固溶を抑制するという理由から、８５０℃以下、特に７５０℃以下が望ましいが、一方、ＢａＴｉＯ３粉末の表面へのＭｇＯの拡散固溶を確実なものにするという理由から６００℃以上、特には、６５０℃以上が望ましい。尚、用いるＭｇＯ粉末の平均粒径は０．３μｍ以下が望ましい。本発明では、ＭｇＯとともに仮焼を行ったＢａＴｉＯ３粉末を用いることにより希土類元素の拡散固溶を抑制することができる。
【００３７】
これに対して、ＢａＴｉＯ３粉末に対して、ＭｇＯを固溶させるための仮焼温度が８５０℃よりも高いと、粒界近傍でのＭｇが拡散固溶しやすくなり、希土類元素化合物の拡散固溶が進んでしまうため、Ｃａ成分濃度の低いＢａＴｉＯ３粒子の粒成長が生じてしまいやすく、静電容量の温度特性が所望の特性を満足できなくなる。
【００３８】
本発明における上記処理に対して、ＢａＴｉＯ３粉末にＭｇＯを先に固溶させる処理を行わないで、ＢａＴｉＯ３粉末やＢａ０．９５Ｃａ０．０５ＴｉＯ３粉末、希土類元素化合物、ＭｎＣＯ３などの添加物とともに一括で添加した場合には、ＢａＴｉＯ３の表面層にＭｇＯが固溶したものを形成しにくくなるために、Ｂａ０．９５Ｃａ０．０５ＴｉＯ３粉末からのＣａ成分などの拡散が多くなり、ＢａＴｉＯ３本来の比誘電率を維持できず低下し静電容量の低下をきたす。
【００３９】
本製法の（ｂ）工程において添加するＭｇＯの割合は、モル比（質量比）で、（ｂ）工程および（ｃ）工程で添加する全ＭｇＯの３０〜７０％が好ましい。
【００４０】
また、ＢａＴｉＯ３粉末及びＢａ０．９５Ｃａ０．０５ＴｉＯ３粉末の平均粒径は０．４μｍ以下であることが望ましい。なお、本発明にかかる誘電体層はガラス相を含むものであるが、このガラス相として、Ｓｉ―Ｌｉ−Ｃａ系のガラス粉末が好適である。
【００４１】
次に、（ｃ）工程では、ＢａＴｉＯ３仮焼粉末と、前記Ｂａ０．９５Ｃａ０．０５ＴｉＯ３粉末と、希土類元素化合物と、ＭｎＣＯ３と、ＭｇＯと、有機ビヒクルとを所定の割合で混合してスラリを調製し、成形して誘電体グリーンシートを形成する。上記したスラリを用いた成形はダイコータなどのシート成形法が好適であり、このような成形法により形成される誘電体グリーンシートの厚みは５μｍ以下、特に、４μｍ以下が好ましい。
【００４２】
次に、（ｄ）工程では、誘電体グリーンシートの主面上に内部電極パターンを形成する。内部電極パターンは、例えば、ＮｉやＣｕなどの卑金属粉末を有機樹脂や溶剤とともにペースト化したものをスクリーン印刷により形成する。内部電極パターンの厚みは、誘電体グリーンシート上における段差を小さくするという点で、誘電体グリーンシートの厚みよりも薄く４μｍ以下であることが望ましい。
【００４３】
次に、（ｅ）工程では、内部電極パターンが形成された誘電体グリーンシートを複数積層してコンデンサ本体成形体を形成し、この後、コンデンサ本体成形体を大気中で４０〜８０℃／ｈの昇温速度で４００〜５００℃にて脱バインダ処理を行い、その後、還元雰囲気中で５００℃からの昇温速度を１００〜４００℃／ｈとし、１１００〜１３００℃の温度で２〜５時間焼成し、続いて８０〜４００℃／ｈの降温速度で冷却し、大気雰囲気中７５０〜１１００℃で再酸化処理を行う。
【００４４】
最後に、焼成して得たコンデンサ本体１の両端面に、外部電極用ペーストを塗布して窒素中で焼き付けることによって、外部電極３を形成し、本発明の積層セラミックコンデンサを得ることができる。
【実施例】
【００４５】
本発明の積層セラミックコンデンサを以下のようにして作製した。まず、予めＢａＴｉＯ３（ＢＴ）＋（Ｂａ０．９５Ｃａ０．０５）ＴｉＯ３（ＢＣＴ）を準備し、ＭｇＯの０．２５モル部をＢａＴｉＯ３粉末に添加して混合し、表１に示す温度で２時間加熱した。次に、この仮焼したＢａＴｉＯ３粉末と（Ｂａ０．９５Ｃａ０．０５）ＴｉＯ３粉末１００モル部に対して、希土類元素を表１に示す量、ＭｎＣＯ３を０．３モル部、ＭｇＯを０．２５モル部、Ｌｉ２ＯとＳｉＯ２とＣａＯからなる添加成分をＢａＴｉＯ３＋（Ｂａ０．９５Ｃａ０．０５）ＴｉＯ３１００質量部に対して０．５質量部混合して、この混合粉末を直径５ｍｍφのＺｒＯ２ボールを用いたボールミルにて湿式粉砕し有機バインダを加えてスラリーを調製した。次に、このスラリーを用いてドクターブレードにより厚み２．５μｍの誘電体グリーンシートを作製した。次に、この誘電体グリーンシート上に、Ｎｉ金属を含む導体ペーストをスクリーン印刷して内部電極パターンを形成した。次に、内部電極パターンを形成した誘電体グリーンシートを３８８枚積層し、その上下面に、内部電極パターンを形成していない誘電体グリーンシートをそれぞれ２０枚積層しプレス機を用いて一体化し母体積層体を得た。
【００４６】
この後、母体積層体を格子状に切断して、２．３ｍｍ×１．５ｍｍ×１．５ｍｍのコンデンサ本体成形体を作製した。
【００４７】
次に、このコンデンサ本体成形体を５０℃／ｈの昇温速度で大気中５００℃にて脱バインダ処理を行い、５００℃からの昇温速度が２００℃／ｈの昇温速度で、１２００℃（酸素分圧１０−１１ａｔｍ）で２時間焼成し、続いて２００℃／ｈの降温速度で８００℃まで冷却し、大気雰囲気中８００℃で４時間再酸化処理をし、２００℃／ｈの降温速度で冷却しコンデンサ本体を作製した。誘電体層の厚みは２．３μｍであった。
【００４８】
次に、焼成したコンデンサ本体をバレル研磨した後、その両端部にＣｕ粉末とガラスを含んだ外部電極ペーストを塗布し、８５０℃、窒素中で焼き付けを行い、外部電極を形成した。その後、電解バレル機を用いて、この外部電極の表面に、順にＮｉおよびＳｎメッキを行い、積層セラミックコンデンサを作製した。
【００４９】
次に、作製した積層セラミックコンデンサであるこれらの試料を、ＬＣＲメーター４２８４Ａを用いて周波数１．０ｋＨｚ、入力信号レベル０．５Ｖにて静電容量、誘電損失を測定した。比誘電率は、静電容量と内部電極層の有効面積、誘電体層の厚みから算出した。続いて、静電容量の温度特性を２５℃の時の静電容量を基準として、−５５〜１２５℃の範囲において測定した。高温負荷試験は、温度１２５℃、電圧は９．４５Ｖの条件で、１０００時間行い、試料数３０個につき絶縁抵抗の変化を測定した。この場合不良なきものを良とした。また、結晶粒子径およびそのばらつきはインターセプト法により電子顕微鏡にて撮影した写真を用いて測定した。
【００５０】
また、誘電体層を構成する結晶粒子中の希土類元素の存在については断面研磨した試料について透過電子顕微鏡と制限視野電子回折像解析を用いて評価した。
【００５１】
また、Ｃａ濃度に関しては、透過電子顕微鏡及びＥＤＳを用いて、中心部近傍の任意の場所を分析した。その際、Ｃａ濃度が０．４原子％よりも高いものに関して、Ｃａ濃度の高い誘電体粒子とした。この分析は、主結晶粒子１００〜１５０個に関して行った。
【００５２】
本発明の試料における結晶粒子の平均粒径は、Ｂａ０．９５Ｃａ０．０５ＴｉＯ３粒子は０．４μｍ、ＢａＴｉＯ３粒子は０．３μｍであった。また、Ｂａ０．９５Ｃａ０．０５ＴｉＯ３粒子およびＢａＴｉＯ３粒子共に平均粒径のばらつき（ＣＶ値）は、０．５以下であった。
【００５３】
また、比較例として、ＢａＴｉＯ３粉末および（Ｂａ０．９５Ｃａ０．０５）ＴｉＯ３粉末を一括仮焼した試料（試料Ｎｏ．７）を作製した。また、粒径をＢａＴｉＯ３が０．４μｍ、（Ｂａ０．９５Ｃａ０．０５）ＴｉＯ３が０．３５μｍとし、ＢａＴｉＯ３へのＭｇＯの仮焼温度を８５０℃とし、これ以外の添加物組成や手順は上記本発明の工程と同じとしたものを作製した。（Ｎｏ．８）
また、比較例として、ＢａＴｉＯ３粉末のみで、もしくは、（Ｂａ０．９５Ｃａ０．０５）ＴｉＯ３粉末のみで、これ以外の添加物組成や手順は上記本発明の工程と同じとした。（Ｎｏ．９、１０）
【表１】
0004502740.tif 000002
【００５４】
【表２】
0004502740.tif 000003
【００５５】
表１、２から明らかなように、本発明の製法を用いて作製した試料Ｎｏ．１〜Ｎｏ．６では、比誘電率が３０５０以上を満足し、容量温度特性がＸ７Ｒ規格を満足し、１２５℃、９．４５Ｖでの高温負荷試験においても１０００時間を満足するものであった。
【００５６】
比較例であるＮｏ．７の試料では、希土類元素の濃度勾配が本発明の範囲外であり、さらに固溶の進展により粒成長が起こり、Ｃａ濃度が高い誘電体粒子であるＢａ０．９５Ｃａ０．０５ＴｉＯ３粒子の平均粒径が０．４μｍよりも大きくなり、誘電体層厚みが２．３μｍの場合には容量温度特性がＸ７Ｒ規格を満足しなかった。
【００５７】
比較例であるＮｏ．８の試料では、Ｃａ濃度の低い誘電体粒子であるＢａＴｉＯ３粒子の平均粒径の方が、Ｃａ濃度が低い誘電体粒子であるＢａ０．９５Ｃａ０．０５ＴｉＯ３粒子の平均粒径よりも大きいために、比誘電率は高いものの、容量温度特性がＸ７Ｒ規格を満足しなかった。
【００５８】
また、比較例であるＮｏ．９の試料では、全てＣａ濃度の低い誘電体粒子であるＢａＴｉＯ３粒子のため、静電容量の温度特性がＸ７Ｒ規格を満足しなかった。
【００５９】
また、比較例Ｎｏ．１０の試料では、全てＣａ濃度の高い誘電体粒子であるＢａ０．９５Ｃａ０．０５ＴｉＯ３粒子のため、粒成長が促進され、平均粒径が０．４μｍよりも大きくなり、容量温度特性は満足するものの、比誘電率が低くかつ高温負荷寿命を満足できなかった。
【図面の簡単な説明】
【００６０】
【図１】本発明の積層セラミックコンデンサの概略断面図である。
【符号の説明】
【００６１】
１・・・コンデンサ本体
５・・・誘電体層
７・・・内部電極層
１１・・Ｃａ濃度の低い、Ｂａ及びＴｉを主成分とする誘電体粒子であるＢａＴｉＯ３粒子
１３・・Ｃａ濃度の高い、Ｂａ及びＴｉを主成分とする誘電体粒子であるＢａ０．９５Ｃａ０．０５ＴｉＯ３粒子
１５・・粒界相
【図１】
0004502740.tif 000004